(57)【要約】【課題】    ２種類以上の金属による多層接合素材を使用した、表面に木目模様を有する指輪において視認性を高めた木目模様を有する指輪を提供する。【解決手段】    ２種類以上の金属による多層接合素材を使用した、表面に木目模様を有する指輪において、木目模様を形成する素材の中で素材色の明度が最も低い素材にタンタルを使用した事を特徴とする視認性を高めた木目模様を有する指輪。【選択図】図４
2009148517.tif 000002
【特許請求の範囲】
【請求項１】
２種類以上の金属による多層接合素材を使用した、表面に木目模様を有する指輪において、木目模様を形成する素材の中で素材色の明度が最も低い素材にタンタルを使用した事を特徴とする視認性を高めた木目模様を有する指輪。
【発明の詳細な説明】
【技術分野】  本発明は、２種類以上の金属による多層接合素材を使用した、表面に木目模様を有する指輪に関するものである。
【背景技術】
【０００１】  金属にはそれぞれ固有の明度があり、２種類以上の金属を隣り合わせて配置することで、素材色の明度の違いから素材の差を視覚的に感じることができる。【０００２】  この現象から、従来技術として２種類以上の金属による多層接合素材を使用した指輪に切削を加えることで、表面に木目模様を生じさせることができた。また切削加工の後、加工面を塑性加工によって平滑化することで、平面上に木目模様を生じさせることもできた。【０００３】  ２種類以上の金属による多層接合素材を使用した、表面に木目模様を有する指輪には、主に貴金属または貴金属合金、銅または銅合金のいずれかの素材が使用されている。【０００４】  また、上記方法によって作られた指輪の木目模様を形成する素材の内、特定の金属素材に本来の素材色よりも明度の低い酸化膜を発生させ、木目模様を形成する金属同士の明度差をより大きくすることで木目模様の視認性を高めた指輪があった。
【発明の開示】
【発明が解決しようとする課題】
【０００５】  しかしながら、従来技術では以下のような課題があった。
従来の２種類以上の金属による多層接合素材を使用した、表面に木目模様を有する指輪に使用されていた金属同士では、素材色の明度差が少ないために、指輪の素材色を利用して木目模様の視認性を高めた指輪を作ることは困難であった。【０００６】  また、特定の金属素材に本来の素材色よりも明度の低い酸化膜を発生させ、金属同士の明度差をより大きくすることで、木目模様の視認性を高めた指輪は、日常の使用による磨耗及び磨き直しによって、木目模様の視認性を高める効果を失ってしまう為、再度酸化膜を発生させる必要があった。【０００７】  本発明は、このような問題点を解決する、視認性を高めた木目模様を有する指輪を提供する。
【課題を解決する為の手段】
【０００８】  この為、本発明（請求項１）は、２種類以上の金属による多層接合素材を使用した、表面に木目模様を有する指輪において、木目模様を形成する素材の中で素材色の明度が最も低い素材にタンタルを使用した事を特徴とする視認性を高めた木目模様を有する指輪である。
【発明の効果】
【０００９】  本発明によれば、従来、２種類以上の金属による多層接合素材を使用した、表面に木目模様を有する指輪に使用されていた金属よりも、タンタルは明度が極めて低い。よって、木目模様を形成するタンタル以外の金属との明度差が大きくなり、従来よりも視認性を高めた木目模様を有する指輪を作ることができる。
【００１０】  また本発明は、特定の金属素材に本来の素材色よりも明度の低い酸化膜を発生させたのではなく、金属素材本来の素材色を利用することで、木目模様を形成する金属同士の明度差をより大きくしたので、日常の使用による磨耗及び磨き直しによって、木目模様の視認性を高める効果を失ってしまうことが無い。
【発明を実施する為の最良の形態】
【００１１】  以下、本発明の実施例を説明していく。
厚み０．０１〜０．２ｍｍ程度のタンタル帯板と厚み０．０１〜０．２ｍｍ程度の金合金の１種であるホワイトゴールド帯板を重ね、中心軸２に重ねたまま巻きつける。
【００１２】  ホワイトゴールドに限らず、金、金合金、銀、銀合金のいずれかであれば素材の置き換えも可能である。素材を置き換えた場合は、後述する固体拡散接合時の融点も同様に置き換えた素材に準ずる。また、プラチナまたはプラチナ合金を使用する場合は、重ね巻きつけた地金１の状態になった時にタンタルとプラチナまたはプラチナ合金が接しないように金、金合金、銀、銀合金のいずれかで挟むように重ねる必要がある。
【００１３】  重ね巻きつけた地金１の外側に外周リング３をかぶせ、重ね巻きつけた地金１・中心軸２・外周リング３が一体となったまま、真空炉またはガス置換炉によって無酸素雰囲気中でホワイトゴールドの融点の８０％前後の温度で固体拡散接合を行う。
【００１４】  冷却後、重ね巻きつけた地金１・中心軸２・外周リング３が一体となった物から中心軸２、外周リング３を切削加工により除去することで、指輪４が形成される。
【００１５】  次に指輪４の外側表面に１箇所以上のすり鉢状の凹部６を刻設した指輪５を制作する。凹部は指輪４の内側にも同様に刻設してもよい。この刻設によりすり鉢状の凹部６にホワイトゴールドとタンタルの明度差によって視認性を高めた木目模様を有する、本発明の指輪５が完成する。
【００１６】  さらに、すり鉢状の凹部６を平滑化することで、平面上に視認性を高めた木目模様を有する本発明の指輪７を製造することもできる。
【００１７】  ここで、本発明の指輪の方が、従来の指輪よりも、木目模様を形成するタンタル以外の金属素材との明度差が大きくなることを色分析によって数値を検出し比較する。
【００１８】  数値の検出の仕方は次の通りである。本発明の指輪と、従来の指輪を一定の条件下で撮影した写真を元に、木目模様を形成する金属の素材色をソフトウェア処理によりＬａｂカラーに色分解する。明度を示すＬ値が検出されるのでこの値によって比較した。
【００１９】  図５によると、プラチナとホワイトゴールドを使用した従来の指輪の写真１では、ホワイトゴールドは６５。プラチナは７５と、差が１０。銀と銅を使用した従来の指輪の写真２では、銀は７０、銅は５３。差は１７。ピンクゴールドとホワイトゴールドを使用した従来の指輪の写真３では、ピンクゴールドは７１、ホワイトゴールドは６５。差は６。
【００２０】  対して、タンタルとホワイトゴールドを使用した本発明の指輪の写真４では、タンタルは４０、ホワイトゴールドは６５と、差が２５。タンタルとプラチナを使用した本発明の指輪の写真５では、タンタルは４０、プラチナは７１と、差が３１。タンタルとピンクゴールドを使用した本発明の指輪の写真６では、タンタルは４０、ピンクゴールドは７１と、差が３１。この結果、本発明の指輪によるＬ値の差が、従来の指輪全てにおいて上回っていることが分かる。すなわち、本発明の指輪は明らかにタンタル以外の金属との明度差が大きくなっており、木目模様の視認性が高まっている。
【図面の簡単な説明】
【００２１】
【図１】重ね巻きつけた地金１・中心軸２・外周リング３が一体となった図
【図２】重ね巻きつけた地金１を接合し中心軸２及び外周リング３が除去された図
【図３】指輪４にすり鉢状の凹部６を刻設した図
【図４】指輪５のすり鉢状の凹部６を平滑化した図
【図５】明度差を比較した図
【符号の説明】
【００２２】１  重ね巻きつけた地金
２  中心軸
３  外周リング
４  指輪
５  指輪
６  すり鉢状の凹部
７  指輪
【図１】
2009148517.tif 000003
【図２】
2009148517.tif 000004
【図３】
2009148517.tif 000005
【図４】
2009148517.tif 000006
【図５】
2009148517.tif 000007